(57)【要約】【課題】高速生産性に優れ、低コストで、かつメンテナンスの容易な多孔化処理によるポリエチレン微多孔膜の製造方法を提供する。【解決手段】フィルム作成工程および多孔化処理工程を有するポリエチレン微多孔膜の製造方法において、（１）ポリエチレンフィルムの少なくとも一方の表面に開孔剤を塗布する工程、（２）ポリエチレンフィルム中に開孔剤を浸透させる工程、（３）ポリエチレンフィルムに浸透した開孔剤を除去する工程、からなる多孔化処理工程を行う。【選択図】  選択図なし。【特許請求の範囲】
【請求項１】
ポリエチレンフィルム作成工程および多孔化処理工程を有するポリエチレン微多孔膜の製造方法であって、該多孔化処理工程が、（１）ポリエチレンフィルムの少なくとも一方の表面に開孔剤を塗布する工程、（２）ポリエチレンフィルム中に開孔剤を浸透させる工程、（３）ポリエチレンフィルムに浸透した開孔剤を除去する工程を有することを特徴とするポリエチレン微多孔膜の製造方法。
【請求項２】
ポリエチレンフィルムが配向ポリエチレンフィルムであることを特徴とする請求項１に記載のポリエチレン微多孔膜の製造方法。
【請求項３】
（２）の浸透方法が加熱処理であることを特徴とする請求項１又は２に記載のポリエチレン微多孔膜の製造方法。
【請求項４】
（１）および（２）の工程を、ポリエチレンフィルムを拘束した状態で行うことを特徴とする請求項１〜３の何れかに記載のポリエチレン微多孔膜の製造方法。
【請求項５】
（１）および（２）の工程を、ポリエチレンフィルムを横１軸延伸機もしくは同時２軸延伸機を用いて行うことを特徴とする請求項１〜４の何れかに記載のポリエチレン微多孔膜の製造方法。
【請求項６】
請求項１〜５の何れかに記載のポリエチレン微多孔膜の製造方法によって得られたポリエチレン微多孔膜。
【請求項７】
請求項６に記載のポリエチレン微多孔膜を用いた電池用セパレータ。
【請求項８】
請求項７に記載の電池用セパレータを用いた電池。
【発明の詳細な説明】
【０００１】
【発明の属する技術分野】
本発明は電池用セパレータに適したポリエチレン微多孔膜の製造方法に関するものである。
【０００２】
【従来の技術】
ポリエチレン微多孔膜は精密濾過膜、電池用セパレータ、コンデンサー用セパレータ、等に使用されている。これらのうち電池用セパレータ、特にリチウムイオン電池用セパレータとして好適に使用されている。この理由として、電気絶縁性を有する、電解液を保持した状態でイオン透過性を有する、耐電解液性・耐酸化性に優れる、孔閉塞効果を有することなどを挙げることができる。
ポリエチレン微多孔膜の製造方法としては、例えば原料ポリエチレンと可塑剤を押出機等で溶融混練したものをシート化し、延伸等の工程を経た後に可塑剤を抽出する方法、或いは原料ポリエチレン単体からなるフィルムを、一旦高温の開孔剤で膨潤させて多孔化処理を行ってから開孔剤を除去する方法、等が従来から知られている。
【０００３】
後者に関して、特許文献１では超高分子量ポリオレフィンのインフレーションフィルムを形成した後に、開孔剤に浸漬して多孔化処理し、ついで開孔剤を抽出することによって得られるポリエチレン微多孔膜が開示されている。しかし、特許文献１における多孔化処理方法は、金枠を使用したバッチ式のものであり、多孔化処理を連続で行う方法については開示されていない。
さらに、同一出願人による特許文献２では、前記文献と同じフィルムを、高温の流動パラフィン槽の中でフィルム両端を拘束したままジグザグに屈曲して通すことで連続的な多孔化処理を行うフィルムの支持方法および熱処理装置について開示されている。また、特許文献３において、該熱処理装置を使用したポリオレフィン微多孔膜の製造方法が開示されている。
【０００４】
かかる方法を用いると、連続的な微多孔膜の生産が可能であるが、液中のフィルム搬送となるためフィルムの膜面抵抗が大であり、例えば高速生産時に膜のばたつき等が発生し、場合によっては破断するという問題があるばかりでなく、膜を浸漬するために大量の流動パラフィンを必要とするという問題もあった。さらに、液中ベアリングの使用が必須となるため、ゴミ等の付着に対する頻繁なメンテナンスが要求されるという問題があった。このように、ポリエチレンフィルムを開孔剤で連続的に膨潤させる製造方法として、高速生産性に優れ、低コストで、かつメンテナンスの容易な多孔化処理方法が望まれていた。
【０００５】
【特許文献１】
特開平１１−３０２４３６号公報、
【特許文献２】
特開平１０−２７８１０８号公報、
【特許文献３】
特開平１０−３０６１６８号公報
【発明が解決しようとする課題】
本発明の課題は、高速生産性に優れ、低コストで、かつメンテナンスの容易な多孔化処理によるポリエチレン微多孔膜の製造方法を提供することにある。
【０００６】
【課題を解決するための手段】
上記課題を解決するため鋭意検討を重ねた結果、従来技術のようにフィルムを開孔剤に浸漬させて浸透させるのではなく、開孔剤を塗布して浸透させることにより前記課題を達成できることを見出し、本発明をなすに至った。
すなわち、本発明は、
［１］  ポリエチレンフィルム作成工程および多孔化処理工程を有するポリエチレン微多孔膜の製造方法であって、該多孔化処理工程が、（１）ポリエチレンフィルムの少なくとも一方の表面に開孔剤を塗布する工程、（２）ポリエチレンフィルム中に開孔剤を浸透させる工程、（３）ポリエチレンフィルムに浸透した開孔剤を除去する工程を有することを特徴とするポリエチレン微多孔膜の製造方法、
【０００７】
［２］  ポリエチレンフィルムが配向ポリエチレンフィルムであることを特徴とする［１］に記載のポリエチレン微多孔膜の製造方法、
［３］（２）の浸透方法が加熱処理であることを特徴とする［１］又は［２］何れかに記載のポリエチレン微多孔膜の製造方法、
［４］  （１）および（２）の工程を、ポリエチレンフィルムを拘束した状態で行うことを特徴とする［１］〜［３］の何れかに記載のポリエチレン微多孔膜の製造方法、
【０００８】
［５］  （１）および（２）の工程を横１軸延伸機もしくは同時２軸延伸機を用いて行うことを特徴とする［１］〜［４］の何れかに記載のポリエチレン微多孔膜の製造方法、
［６］  ［１］〜［５］の何れかに記載のポリエチレン微多孔膜の製造方法によって得られたポリエチレン微多孔膜、
［７］  ［６］に記載のポリエチレン微多孔膜を用いた電池用セパレータ、
［８］  ［７］に記載の電池用セパレータを用いた電池、
である。
【０００９】
【発明の実施の形態】
本発明のポリエチレン微多孔膜の製造方法は、大きく分けて、ポリエチレンフィルム作成工程と、多孔化処理工程よりなる。更に多孔化処理工程は、（１）ポリエチレンフィルムの少なくとも一方の表面に開孔剤を塗布する工程（以下、開孔剤塗布工程と称す。）、（２）ポリエチレンフィルム中に開孔剤を浸透させる工程（以下、開孔剤浸透工程と称す。）、（３）ポリエチレンフィルムに浸透した開孔剤を除去する工程（以下、開孔剤除去工程と称す。）、からなる。
以下、各工程を順次説明する。
【００１０】
＜ポリエチレンフィルム作成工程＞
本発明で使用するポリエチレンとしてはエチレンを主体とした結晶性の重合体である高密度ポリエチレンもしくはエチレンとα−オレフィンとの共重合体が好ましく、さらにこれらにポリプロピレン、中密度ポリエチレン、線状低密度ポリエチレン、低密度ポリエチレン、エチレンプロピレンラバー（ＥＰＲ）等のポリオレフィンを３０ｗｔ％以下の割合でブレンドしたものも使用できる。
該ポリエチレンの重量平均分子量は、好ましくは１０万以上、より好ましくは２０万以上１０００万以下の範囲である。ブレンドや多段重合等の手段によって使用するポリマーの重量平均分子量を好ましい範囲に調節しても差し支えない。
【００１１】
ポリエチレンフィルムの作成方法は特に限定されないが、例えば、押出機にポリエチレンを供給して溶融混練してフィルムを作成する方法、ポリエチレン粉末を圧縮成形してフィルムを作成する方法などが挙げられる。また、該ポリエチレンフィルムは配向ポリエチレンフィルムであることが好ましい。配向ポリエチレンフィルムとは、分子鎖が少なくとも１軸方向に配向していることを示す。これらのうち、２軸配向ポリエチレンフィルムが好ましい。配向ポリエチレンフィルムの作成方法としては特に限定されないが、１軸配向ポリエチレンフィルムの場合は、ロールによる１軸延伸による方法が利用でき、２軸配向ポリエチレンフィルムの場合は、フラット式同時２軸延伸やフラット式逐次２軸延伸、チューブラ式同時２軸延伸による方法が利用できる。
【００１２】
延伸温度は、ポリエチレンの延伸性の観点から１００℃以上が好ましく、フィルム強度の観点から２５０℃以下が好ましい。より好ましくは１１０℃以上２００℃以下、さらに好ましくは１２０℃以上１８０℃以下、特に好ましくは１３０℃以上１７０℃以下である。ポリエチレンが可塑剤を含む場合も延伸可能であるが、１３５℃以下で延伸することが好ましい。可塑剤とは、ポリエチレンの融点以上の温度において均一溶液を形成することができる有機化合物のことである。また、本発明においては可塑剤等を含まないことが好ましい。
【００１３】
延伸倍率は、フィルム強度の観点から４倍以上が好ましく、延伸における膜破断の観点から４００倍以下が好ましい。より好ましくは１０倍以上２００倍以下、さらに好ましくは１０倍以上１００倍以下である。
延伸温度と延伸倍率は、原料ポリエチレンの分子量、架橋構造の有無を考慮して最適な条件を決定しておくことが好ましい。
フィルムの厚みは、機械強度の観点から１μｍ以上が好ましく、フィルムの用途から２００μｍ以下が好ましい。より好ましくは３μｍ以上１００μｍ以下、さらに好ましくは５μｍ以上５０μｍ以下である。
【００１４】
＜多孔化処理工程＞
（１）開孔剤塗布工程
多孔化処理工程に使用される開孔剤は、ポリエチレンフィルムに対して浸透性のある液体、または該液体と、該液体の粘度やポリエチレンフィルムへの浸透性を調製する目的で添加することができる塗工性改良剤、から成る混合物を示す。該塗工性改良剤は該液体に対して１種または２種以上添加することができる。ここで言う「浸透」とは結果的にポリエチレンフィルムを膨潤させることも含まれる。
【００１５】
ポリエチレンフィルムに対して浸透性のある液体としては、例えば流動パラフィンなどの炭化水素、低級脂肪族アルコール、低級脂肪族ケトン、窒素含有機化合物、エーテル、グリコール、低級脂肪族エステル、シリコンオイルなどであり、これらを単独あるいは組み合わせて使用することができる。これらのうち、引火点の観点から流動パラフィンが好ましい。
塗工性改良剤としては、特に限定されないが、ポリブテンなどの油溶性液状ポリマー、ガソリンオイルなどの鉱油、シリカやアルミナなどの無機粉粒体、デンプン等の有機粉粒体、界面活性剤等で乳化させて油分散化した水溶性ポリマー、各種界面活性剤などが利用できる。またこれらを混合して使用することもできる。これらのうち油溶性液状ポリマー、鉱油が、多孔化処理工程の後述する（３）の開孔剤除去工程で、開孔剤と一緒に除去できることから好ましい。
【００１６】
塗工性改良剤の含有量は特に限定されないが、塗工性改良剤効果発現の観点から０．００１ｗｔ％以上５０ｗｔ％以下が好ましい。より好ましくは０．０１ｗｔ％以上２０ｗｔ％以下、さらに好ましくは０．０５ｗｔ％以上１０ｗｔ％以下、特に好ましくは０．１ｗｔ％以上５ｗｔ％以下である。
ポリエチレンフィルムに塗布する開孔剤の粘度は、特に限定されないが、均一塗布の観点から２０ｍＰａ・ｓ以上が好ましく、塗布時の流動性の観点から９０００ｍＰａ・ｓ以下が好ましい。より好ましくは１００ｍＰａ・ｓ以上６０００ｍＰａ・ｓ以下、さらに好ましくは２００ｍＰａ・ｓ以上４０００ｍＰａ・ｓ以下、特に好ましくは３００ｍＰａ・ｓ以上２０００ｍＰａ・ｓ以下である。これらの粘度は、例えば塗工性改良剤の添加によって好適に制御することができる。
【００１７】
開孔剤のポリエチレンフィルムに対する接触角は、特に限定されないが、２５℃において液適法で測定し、θ／２法で解析される値が、フィルムに対する浸透性の観点から１００°以下が好ましい。より好ましくは８０°以下、さらに好ましくは６０°以下である。これらの接触角は、例えば塗工性改良剤の添加によって好適に制御することができる。
開孔剤のポリエチレンフィルムへの塗布方法としては特に限定されないが、公知の塗布技術を使用することができる。バッチ処理する場合には、市販のペンキ塗布用の刷毛、ドクターブレードなどが使用可能であり、連続処理する場合には、リバースコータ、ダイレクトロールコータ、ナイフコータ、ダイコータ等が挙げられる。
【００１８】
開孔剤を塗布する際にはポリエチレンフィルムを少なくとも１軸方向に拘束することが好ましい。膜の拘束方法には、バッチ処理する場合には、例えば金枠で拘束する方法、バッチ式２軸延伸機で拘束する方法があり、連続処理する場合には、例えばロールで１軸方向に拘束する方法、横１軸延伸機や同時２軸延伸機など、フィルムのフラット式延伸による連続生産において通常使用されている装置を用いることができる。横１軸延伸機や同時２軸延伸機とは、例えばフィルム把持装置を備えた１組の無端リンク装置を、フィルムを延伸する通路の両側に備えることによって連続的なフィルム延伸ができるもの等が挙げられる。これらのうち、多孔化処理を連続して行うことができ、さらに後述する熱収縮を、横方向についても抑えることができるため、横１軸延伸機または同時２軸延伸機で拘束する方法が好ましい。
【００１９】
開孔剤の塗布は片面でも、両面でもよいが、ポリエチレン微多孔膜の透気性の観点から両面に塗布することが好ましい。
開孔剤の塗布量は特に限定されないが、好ましくは１ｇ／ｍ２以上９０００ｇ／ｍ２以下、より好ましくは１０ｇ／ｍ２以上１０００ｇ／ｍ２、さらに好ましくは５０ｇ／ｍ２以上５００ｇ／ｍ２以下である。開孔剤浸透後の膜質量を開孔剤浸透前の膜質量で除することで得られる開孔剤浸透倍率が、１．１倍以上〜１０倍以下となるように塗布量を調節することが好ましい。
【００２０】
塗布する際の開孔剤の温度は特に限定されないが、開孔剤の流動性の観点から２５℃以上が好ましく、開孔剤の引火点等の観点から２００℃以下が好ましい。より好ましくは５０℃以上１８０℃以下、さらに好ましくは８０℃以上１６０℃以下、特に好ましくは１００℃以上１４０℃以下である。
開孔剤を塗布したときに、熱収縮が余儀なくされる場合の熱収縮率は、ポリエチレン微多孔膜の気孔率確保の観点から３０％以下が好ましい。より好ましくは２０％以下、さらに好ましくは１０％以下である。
【００２１】
（２）開孔剤浸透工程
開孔剤浸透工程は、塗布した開孔剤をポリエチレンフィルムに浸透させる工程である。浸透させる方法は開孔剤のポリエチレンに対する浸透性によって異なるが、例えば、浸透性の低い開孔剤については膜を加熱することによって好適に浸透させることができる。膜の加熱方法としては特に限定されないが、熱風加熱、プレートヒーターなどの公知の技術が使用できる。このとき、加熱による膜の熱収縮を防止するために少なくとも１軸方向に拘束することが好ましい。また、拘束するタイミングは、加熱前、加熱中の何れでもよく、特に限定されない。膜の拘束方法は上記（１）と同様の方法をとることが可能であり、多孔化処理を連続して行うことができ、さらに熱収縮を横方向についても抑えることができるため、横１軸延伸機または同時２軸延伸機等で２軸方向に拘束する方法が好ましい。
【００２２】
加熱によって熱収縮が余儀なくされる場合の熱収縮率は、ポリエチレン微多孔膜の気孔率確保の観点から３０％以下が好ましい。より好ましくは２０％以下、さらに好ましくは１０％以下である。
加熱温度は特に限定されないが、浸透性を向上させるために３０℃以上が好ましく、開孔剤の引火点等の観点から２００℃以下が好ましい。より好ましくは５０℃以上１８０℃以下、さらに好ましくは１００℃以上１６０℃以下、特に好ましくは１２０℃以上１４０℃以下である。
加熱時間は特に限定されないが、加熱効果発現の観点から１秒以上が好ましく、膜強度保持の観点から１０分以下が好ましい。より好ましくは５秒以上５分以下、さらに好ましくは１０秒以上３分以下である。
【００２３】
（３）開孔剤除去工程
開孔剤の除去方法としては特に限定されないが、開孔剤としてパラフィン油やジオクチルフタレートを使用する場合には塩化メチレンやメチルエチルケトン（ＭＥＫ）等の有機溶媒で洗浄したあと、得られた微多孔膜のヒューズ温度以下で加熱乾燥することによって除去することができる。また、開孔剤にデカリン等の低沸点化合物を使用する場合は微多孔膜を加熱乾燥するだけで除去することが可能である。いずれの場合も膜の収縮による物性低下を防ぐため、少なくとも１軸方向に膜を拘束することが好ましい。
【００２４】
以上の製法によって得られたポリエチレン微多孔膜は、寸法安定性を高めるため必要に応じて熱処理（ヒートセット）に供してもよい。
また、フィルム作成工程、多孔化処理工程、の何れかにおいて少なくとも１回以上、微多孔膜の耐熱性を向上させるために架橋構造を形成させることも可能である。架橋構造形成のタイミングとしては、前記いずれの工程の前後および工程中でも可能であるが、ポリエチレン微多孔膜の熱収縮防止の観点から、フィルム作成工程以降に架橋構造を形成させることが好ましい。
【００２５】
架橋構造を形成させる方法としては、特に限定されないが、電離放射線による方法、架橋剤を添加する方法などがある。これらのうち電離放射線による方法が好ましい。
電離放射線の種類としては、電子線、γ線、紫外線などがあるが、このうち電子線が好ましい。電子線照射線量は、十分な架橋密度を得るために１Ｍｒａｄ以上が好ましく、過度の照射による機械強度の低下を防ぐために２００Ｍｒａｄ以下が好ましい。より好ましくは２Ｍｒａｄ以上１００Ｍｒａｄ以下、さらに好ましくは５Ｍｒａｄ以上５０Ｍｒａｄ以下である。
【００２６】
電離放射線による方法の場合、残存ラジカルによって経時劣化が起きることが知られている。しかし、多孔化処理工程における（３）開孔剤除去工程よりも前に電離放射線によって架橋構造を形成させ、さらに開孔剤浸透工程中または後に、１１０℃以上の温度で加熱処理することによってポリエチレン微多孔膜の透過性、機械強度を損なうことなく、残存ラジカルを失活させ、経時劣化のないポリエチレン微多孔膜の製造も可能である。
以上のような工程によって作成できるポリエチレン微多孔膜は、気孔率が２０％以上〜８０％以下、２５μｍ換算透気度が３０００秒／０．１ｄｍ３／２５μｍ以下、２５μｍ換算突刺強度が２Ｎ／２５μｍ以上というような物性をもち、電池用セパレータとして好適に使用できる。
【００２７】
【実施例】
以下、本発明を実施の形態に基づいてさらに詳細に説明する。実施例において示す試験方法は次の通りである。
（１）粘度（ｍＰａ・ｓ）
（株）トキメック社製Ｅ型粘度計（ＶＩＳＣＯＮＩＣ  ＥＤ形）を使用し、２０℃にて、ロータとして標準コーン（１°３４′）を用い、ロータの回転速度１０ｒｐｍにて測定した。
【００２８】
（２）開孔剤浸透倍率
開孔剤を浸透させた膜を１０ｃｍ角の大きさに切り取った後に質量を測定し、浸透前の１０ｃｍ角の膜質量で除した値を開孔剤浸透倍率とした。
（３）膜厚（μｍ）
デジタル定圧厚さ測定器（（株）東洋精機製作所製：形式Ｂ−１、測定子径φ５ｍｍ、測定圧６２．４ｋＰａ）にて測定した。
【００２９】
（４）気孔率（％）
１０ｃｍ角に微多孔膜を切り取り、その体積と質量から膜の平均密度ρ（ｇ／ｃｍ３）を算出した。得られた数値から次式を用いて計算した。
気孔率（％）＝１００×（１−ρ／０．９５）
（５）２５μｍ換算透気度（秒／０．１ｄｍ３／２５μｍ）
ＪＩＳ  Ｐ―８１１７準拠のガーレー式透気度計（（株）東洋精機製作所製：型式Ｇ−Ｂ２Ｃ）で得た値に２５（μｍ）／膜厚（μｍ）を乗じて２５μｍ換算透気度をとした。
【００３０】
（６）２５μｍ換算突き刺し強度（Ｎ／２５μｍ）
測定温度２５℃において、カトーテック製ＫＥＳ−Ｇ５ハンディー圧縮試験器を用いて、針先端の曲率半径０．５ｍｍ、突き刺し速度２ｍｍ／ｓｅｃの条件で突き刺し試験を行い、最大突き刺し荷重を突き刺し強度（Ｎ）とした。突き刺し強度に２５（μｍ）／膜厚（μｍ）を乗じることによって２５μ換算常温突き刺し強度とした。
【００３１】
【実施例１】
高密度ポリエチレン（密度０．９５、粘度平均分子量２５万）を１００質量部と、該ポリエチレン１００質量部に対して０．１質量部のトリエチレングリコール−ビス〔３−（３−ｔ−ブチル−５−メチル−４−ヒドロキシフェニル）プロピオネートを、口径４０ｍｍ、Ｌ／Ｄ＝３０の二軸押出機に投入して２２０℃、２０ｒｐｍにて混練し、ハンガーコートダイから３０℃のロール上にキャストして膜厚６００μのシートを作成した。該膜を連続式の電子線照射装置（ＥＬＥＣＴＲＯＮＳＨＯＷＥＲ：電気興業株式会社製）を用いて、加速電圧６００ｋｅＶ、照射線量３００ｋＧｙにて架橋処理を施した後、該架橋処理シートを同時二軸延伸機にて、温度１４５℃、延伸倍率７×７倍に延伸してポリエチレンフィルムを得た。次に該フィルムを外枠１５ｃｍ四方、内枠１２ｃｍ四方のステンレス製金枠に拘束し、フィルムの１２ｃｍ四方に対して、市販のペンキ用刷毛で片面の塗布量１００ｇ／ｍ２となるように、開孔剤として流動パラフィンを両面塗布した。用いた流動パラフィンは、粘度７９１ｍＰａ・ｓの流動パラフィン（（株）松村石油研究所製）５０重量部、粘度１５１ｍＰａ・ｓの流動パラフィン（松村石油（株）製）５０重量部をスリーワンモーターにて撹拌して調製し、粘度４０３ｍＰａ・ｓであった。次に１３０℃に温度調節した熱風オーブン内に該塗布膜を投入し、表面温度（接触式の熱電対で測定）が雰囲気温度に達してから２分間放置し、取り出して室温まで冷却した。次に流動パラフィンを塩化メチレンで除去して乾燥させた後、１１０℃に温度調節したオーブンで１分間ヒートセットして、ポリエチレン微多孔膜を得た。
【００３２】
【比較例１】
ポリエチレンフィルムに流動パラフィンを塗布する代わりに、ポリエチレンフィルムを１２ｃｍ角の金枠で拘束し、オイルバス内で１２７℃に温調された、粘度１５１ｍＰａ・ｓの流動パラフィン中へ２分間浸漬した以外は、実施例１と同様に行った。
【００３３】
【実施例２】
開孔剤として、粘度１７３ｍＰａ・ｓのポリブテン添加流動パラフィン（（株）松村石油研究所製）を使用し、熱風オーブンの設定温度を１２８℃とした以外は、実施例１と同様に行った。
【００３４】
【比較例２】
ポリエチレンフィルムに流動パラフィンを塗布する代わりに、ポリエチレンフィルムを金枠で拘束し、オイルバス内で１２８℃に温調された粘度１７３ｍＰａ・ｓのポリブテン添加流動パラフィン（（株）松村石油研究所製）へ２分間浸漬する方法とした以外は、実施例１と同様に行った。
【００３５】
【実施例３】
超高分子量ポリエチレン粉体（ＵＨ８５０：旭化成（株）製、密度０．９４、粘度平均分子量２００万）を温度２４０℃、油圧２００ｋｇ／ｃｍ２の条件で５分間圧縮成形し、１２ｃｍ四方、膜厚６００μｍのシートを得た。次に該膜をバッチ式二軸延伸機（（株）東洋精機製作所製）を用いて、延伸温度１４６℃にて８×８倍に同時二軸延伸を行い、膜厚１０μｍのポリエチレンフィルムを得た。次に該ポリエチレンフィルムを外枠１５ｃｍ四方、内枠１２ｃｍ四方のステンレス製金枠に拘束し、フィルムの１２ｃｍ四方に対して、市販のペンキ用刷毛で片面の塗布量１００ｇ／ｍ２となるように、開孔剤として１５１ｍＰａ・ｓ（松村石油（株）製）の流動パラフィンを両面塗布した。次に１３２℃に温度調節した熱風オーブン内に該塗布膜を投入し、表面温度（接触式の熱電対で測定）が雰囲気温度に達してから２分間放置し、取り出して室温まで冷却した。次に流動パラフィンを塩化メチレンで除去して乾燥させた後、１２０℃に温度調節したオーブンで１分間ヒートセットして、ポリエチレン微多孔膜を得た。
【００３６】
【比較例３】
ポリエチレンフィルムに流動パラフィンを塗布する代わりに、ポリエチレンフィルムを金枠で拘束し、オイルバス内で１３０℃に温調された粘度１５１ｍＰａ・ｓの流動パラフィンへ２分間浸漬する方法とした以外は、実施例３と同様に行った。
実施例における多孔化処理条件、得られたポリエチレン微多孔膜の物性を表１に示す。
【００３７】
【表１】
2004182763.tif 000002
【００３８】
【発明の効果】
本発明に係るポリエチレン微多孔膜の製造方法により、従来製法と同等な物性をもつポリエチレン微多孔膜が、従来よりも生産性に優れる方法で製造することができる。